ЛИГАТУРА ДЛЯ УГЛЕРОДИСТОЙ СТАЛИ
ALLOY FOR CARBON STEEL

Изобретение относится к области металлургии, а именно к составам лигатуры, которая может быть использована при выплавке углеродистой стали.
Известна лигатура, содержащая, мас.%: кремний 17,0-34,0; марганец 50,0-75,0; бор 0,1-3,0; азот 0,03-3,0; железо - остальное [1]. Расход такой лигатуры 1,2% от массы стали.
Задачей изобретения является снижение расхода лигатуры.
Технический результат достигается тем, что лигатура для углеродистой стали, содержащая кремний, марганец, бор, азот, железо, дополнительно содержит ванадий, сурьму и вольфрам при следующем соотношении компонентов, мас.%: кремний 20,0-30,0; марганец 20,0-30,0; бор 3,2-3,8; азот 0,001-0,002; ванадий 4,0-6,0; сурьма 0,1-0,14; вольфрам 2,0-3,0; железо - остальное.
В таблице приведены составы лигатуры для углеродистой стали.
Таблица
Компоненты
Состав, мас.%:
1
2
3
Кремний
20,0
25,0
30,0
Марганец
30,0
25,0
20,0
Бор
3,8
3,5
3,2
Азот
0,001
0,0015
0,002
Ванадий
4,0
5,0
6,0
Сурьма
0,1
0,12
0,14
Вольфрам
3,0
2,5
2,0
Железо
остальное
остальное
остальное
Введение лигатуры в количестве 0,8-0,9% повышает прочность углеродистой стали 3-5%. Входящие в состав лигатуры кремний и марганец способствуют повышению прочности легируемой стали. Бор стабилизирует карбиды. Ванадий повышает вязкость и пластичность стали, улучшает ее структуру. Вольфрам увеличивает твердость и работоспособность стали при высоких температурах. В химически связанном состоянии с ванадием азот, образуя нитриды, становится легирующим элементом, улучшающим структуру и механические свойства стали.
Лигатура может быть выплавлена, например, в индукционных электропечах (ИСТ-0,06, ИСТ-0,16 и др.). Основное сырье для выплавки: ферромарганец (ФМн75, ФМн78); силикомарганец (СМн26), ферробор (ФБ1, ФБ2, ФБ3), феррованадий (ВД3), ферровольфрам (В1), сурьма (Су1Э, Су2).
Лигатуру (в нагретом до 150-170°С состоянии) вводят в печь за 10-15 минут до выпуска стали.
Источники информации
1. SU 1252378, С22С 35/00, 1986.